(57)【要約】  本出願は透過率可変装置およびその用途に関するものである。本出願の透過率可変装置は透過状態および遮断状態の間をスイッチングすることができ、透過状態での高い透過率と遮断状態での高い遮断率を示し、傾斜角でも優秀なコントラスト比を示し、全方向で優秀な視野角対称性を示すことができる。このような本出願の透過率可変装置は、透過率の調節が必要な多様な建築用または車両用素材や、増強現実体験用またはスポーツ用ゴーグル、サングラスまたはヘルメットなどのアイウェイ（ｅｙｅｗｅａｒ）を含む多様な用途に適用され得る。
2020535464.tif 000002
【特許請求の範囲】
【請求項１】
互いに重なって配置されている第１および第２ゲストホスト層を含む透過率可変装置であって、
前記第１および第２ゲストホスト層はそれぞれ液晶ホストおよび二色性染料ゲストを含み、
透過モードと遮断モード間をスイッチングすることができ、
前記遮断モードで前記第１および第２ゲストホスト層の液晶ホストの光軸は、当該ゲストホスト層の平面の法線方向から観察時に互いに平行であり、前記法線方向と垂直な方向から観察した前記第１および第２ゲストホスト層の液晶ホストのチルト方向は互いに交差している、透過率可変装置。
【請求項２】
前記遮断モードで前記ゲストホスト層の前記法線方向と垂直な方向から観察した時に、互いに交差している前記チルト方向がなす角度のうち小さい角度が０．５度〜１０度の範囲内にある、請求項１に記載の透過率可変装置。
【請求項３】
前記透過モードで前記第１および第２ゲストホスト層の液晶ホストの光軸が７０度〜９０度の範囲内のプレチルト角を有する垂直配向状態である、請求項１または２に記載の透過率可変装置。
【請求項４】
前記第１および第２ゲストホスト層のそれぞれの両面に存在する配向膜をさらに含む、請求項１から３の何れか一項に記載の透過率可変装置。
【請求項５】
前記配向膜はラビング配向膜であり、第１および第２ゲストホスト層の間に存在する前記配向膜は、互いに同じ方向にラビング処理された配向膜であり、
前記第１ゲストホスト層の前記第２ゲストホスト層に向かう方向の反対方向に存在する前記配向膜と前記第２ゲストホスト層の前記第１ゲストホスト層に向かう方向の反対方向に存在する配向膜は、前記第１および第２ゲストホスト層の間に存在する前記配向膜の配向方向反対方向にラビング処理された配向膜である、請求項４に記載の透過率可変装置。
【請求項６】
前記配向膜は斜め照射処理された光配向膜であり、
前記第１および第２ゲストホスト層の間に存在する前記配向膜は、互いに同じ方向に斜め照射された配向膜であり、
前記第１ゲストホスト層の前記第２ゲストホストに向かう方向の反対方向に存在する前記配向膜と前記第２ゲストホスト層の前記第１ゲストホスト層に向かう方向の反対方向に存在する前記配向膜は、前記第１および第２ゲストホスト層の間に存在する前記配向膜の斜め照射方向の反対方向に斜め照射処理された配向膜である、請求項４に記載の透過率可変装置。
【請求項７】
前記第１および第２ゲストホスト層の間に位相差素子をさらに含む、請求項１から６の何れか一項に記載の透過率可変装置。
【請求項８】
前記位相差素子の５５０ｎｍの波長の光に対する面上位相差が２００ｎｍ〜３５０ｎｍの範囲内であり、厚さ方向位相差が−３００ｎｍ〜３００ｎｍの範囲内である、請求項７に記載の透過率可変装置。
【請求項９】
前記位相差素子の遅相軸と前記ゲストホスト層の液晶ホストの水平配向時の光軸がなす角度が３５度〜５５度の範囲内である、請求項７または８に記載の透過率可変装置。
【請求項１０】
前記位相差素子は、非液晶高分子フィルムまたは液晶高分子フィルムである、請求項７から９の何れか一項に記載の透過率可変装置。
【請求項１１】
互いに対向配置されている第１および第２基板と、互いに対向配置されている第３および第４基板をさらに含み、前記第１ゲストホスト層が前記第１および第２基板の間に位置し、前記第２ゲストホスト層が前記第３および第４基板の間に存在し、前記第２および第３基板が互いに対向して配置されており、前記第２および第３基板の５５０ｎｍの波長の光に対する面上位相差の合計値が２００ｎｍ〜３５０ｎｍの範囲内である、請求項１から１０の何れか一項に記載の透過率可変装置。
【請求項１２】
互いに対向配置されている第１および第２基板と、互いに対向配置されている第３および第４基板をさらに含み、前記第１ゲストホスト層が前記第１および第２基板の間に位置し、前記第２ゲストホスト層が前記第３および第４基板の間に存在し、前記第２および第３基板が互いに対向して配置されており、前記第２および第３基板の間に位相差素子が存在する、請求項１から１１の何れか一項に記載の透過率可変装置。
【請求項１３】
前記第２基板、前記位相差素子および前記第３基板の５５０ｎｍの波長の光に対する面上位相差の合計値が２００ｎｍ〜３５０ｎｍの範囲内である、請求項１２に記載の透過率可変装置。
【請求項１４】
順次配置された第１基板、第２基板および第３基板をさらに含み、前記第１および第２基板の間に前記第１ゲストホスト層が存在し、前記第２および第３基板の間に前記第２ゲストホスト層が存在し、前記第２基板の５５０ｎｍの波長の光に対する面上位相差が２００ｎｍ〜３５０ｎｍの範囲内である、請求項１から１０の何れか一項に記載の透過率可変装置。
【請求項１５】
左目用レンズと右目用レンズ、および前記左目用レンズと右目用レンズを支持するフレームを含むアイウェアであって、
前記左目用レンズおよび右目用レンズはそれぞれ請求項１から１４の何れか一項に記載された透過率可変装置を含む、アイウェア。
【発明の詳細な説明】
【技術分野】
【０００１】
本出願は、２０１７年１０月３１日付提出された大韓民国特許出願第１０−２０１７−０１４３７４１号に基づいた優先権の利益を主張し、当該大韓民国特許出願の文献に開示されたすべての内容は本明細書の一部として含まれる。
【０００２】
本出願は透過率可変装置に関するものである。
【背景技術】
【０００３】
主に液晶化合物であるホスト物質（ｈｏｓｔ  ｍａｔｅｒｉａｌ）と二色性染料ゲスト（ｄｉｃｈｒｏｉｃ  ｄｙｅ  ｇｕｅｓｔ）の混合物を適用した、いわゆるＧＨセル（Ｇｕｅｓｔ  ｈｏｓｔ  ｃｅｌｌ）を使った透過率可変装置は公知とされている（例えば、特許文献１）。
【０００４】
このような透過率可変装置は、サングラスなどのメガネ類（ｅｙｅｗｅａｒ）や建物の外壁、車両のサンルーフなどを含む多様な用途に適用されている。最近ではいわゆる増強現実（ＡＲ、Ａｕｇｍｅｎｔｅｄ  Ｒｅａｌｉｔｙ）の体験のためのメガネ類にも前記透過率可変素子の適用が検討されている。
【０００５】
このような透過率可変装置は、ＧＨセル内の二色性染料ゲストの配向を調節して透過率を調節することになる。
【０００６】
前記のような透過率可変装置が有する問題点は、脆弱な視野角特性である。例えば、２個のＧＨセルを重ねた後に各ＧＨセルの光軸を交差させて遮断状態を具現すると、水平方向の視野角特性は対称となるものの、垂直方向の視野角特性は一方に偏るという問題点がある。
【先行技術文献】
【特許文献】
【０００７】
（特許文献１）ヨーロッパ公開特許第００２２３１１号
【発明の概要】
【発明が解決しようとする課題】
【０００８】
本出願は、透過率可変装置に関するものであって、一例示において全方位の視野角で対称性が確保された透過率可変装置およびその用途を提供することを一つの目的とする。
【課題を解決するための手段】
【０００９】
本出願は透過率可変装置に関するものである。用語透過率可変装置は、高い透過率の状態と低い透過率の状態の間をスイッチングできるように設計された装置を意味し得る。後述するように、少なくとも２個のゲストホスト（Ｇｕｅｓｔ−Ｈｏｓｔ）セル（以下、ＧＨセル）を含む構造において、前記各ＧＨセル内の二色性染料の配向を調節することによって前記状態間のスイッチングが可能となり得る。
【００１０】
本出願で前記高い透過率の状態は透過状態と呼称され得、低い透過率の状態は遮断状態と呼称され得る。前記透過状態は、例えば、前記装置の垂直光に対する直進光透過率が４０％以上である状態を意味し得、遮断状態は前記装置の垂直光に対する直進光透過率が１０％以下である状態を意味し得る。前記で垂直光は、前記透過率可変装置がフィルムまたはシート形態である場合には前記フィルムまたはシート表面の法線方向と並んでいる方向に入射する光であり、垂直光の直進光透過率は、前記フィルムまたはシート表面に入射した垂直光のうち、同様に前記法線方向と並んでいる方向に透過した光の百分率である。
【００１１】
透過状態での垂直光の直進光透過率は、他の例示で約１００％以下、約９５％以下、９０％以下、８５％以下、８０％以下、７５％以下、７０％以下、６５％以下または６０％以下や、４５％以上、５０％以上または５５％以上であり得る。前記遮断状態での垂直光の直進光透過率は、他の例示で約８％以下、７％以下、６％以下または約５．５％以下であり得、また、０％以上、１％以上、２％以上、３％以上または４％以上であり得る。
【００１２】
本出願の透過率可変装置は、前記のような透過率特性と共に全方位視野角においても対称性が確保され得る。
【００１３】
前記透過率は可視光波長領域、すなわち４００〜７００ｎｍの波長範囲内のいずれか一つの波長の光に対する数値であるか、あるいは前記全波長の光に対する数値の平均値であり得る。
【００１４】
前記言及した透過状態での直進光透過率は前記透過率可変装置の当該透過率が最も高い状態での透過率であり、遮断状態での直進光透過率は前記透過率可変装置の当該透過率が最も低い状態での透過率である。
【００１５】
例示的な透過率可変装置は、第１ＧＨセルおよび第２ＧＨセルを含むことができる。本出願で用語ＧＨセルは、ホスト（ｈｏｓｔ）物質と二色性染料（ｄｉｃｈｒｏｉｃ  ｄｙｅ）ゲスト物質の混合物を含む部位を含むセルであって、前記混合物で二色性染料ゲストの配向を調節して光の透過率を調節できるセルを意味する。前記でホスト物質としては一般的に液晶化合物が適用される。以下、本明細書で液晶化合物であるホスト物質は、液晶ホストと呼称され得る。また、ホスト物質と二色性染料ゲスト物質の混合物を含む部位は本明細書でＧＨ層と呼称され得る。したがって、前記第１および第２ＧＨセルはそれぞれ第１および第２ＧＨ層を含むことができる。
【００１６】
本出願で前記第１および第２ＧＨ層は、互いに重なった状態で装置内に含まれている。したがって、前記第１ＧＨ層を透過した光は第２ＧＨ層に入射され得、その反対に第２ＧＨ層を透過した光も第１ＧＨ層に入射され得る。
【００１７】
図１は、前記のように互いに重なっている第１ＧＨ層１０および第２ＧＨ層２０の状態を模式的に示した図面である。このような構造は本明細書でダブルセル（ｄｏｕｂｌｅ  ｃｅｌｌ）構造と呼称され得る。図１に示したように、前記第１および第２ＧＨ層１０、２０の間には後述する位相差素子３０が存在し得る。
【００１８】
本出願で第１および第２ＧＨ層は、それぞれ液晶化合物を少なくとも含むことができる。前記液晶化合物はホスト物質として含まれ得る。液晶化合物としては、特に制限なく用途により適合した種類を選択することができる。一つの例示において、液晶化合物としてはネマティック液晶化合物を使うことができる。前記液晶化合物は、非反応性液晶化合物であり得る。非反応性液晶化合物は、重合性基を有さない液晶化合物を意味し得る。前記で重合性基としては、アクリロイル基、アクリロイルオキシ基、メタクリロイル基、メタクリロイルオキシ基、カルボキシ基、ヒドロキシ基、ビニル基またはエポキシ基などが例示され得るが、これに制限されず、重合性基として知られている公知の官能基が含まれ得る。
【００１９】
ＧＨ層に含まれる液晶化合物は正の誘電率異方性または負の誘電率異方性を有し得る。本出願で用語「誘電率異方性」とは、液晶化合物の異常誘電率（εｅ、ｅｘｔｒａｏｒｄｉｎａｒｙ  ｄｉｅｌｅｃｔｒｉｃ  ａｎｉｓｏｔｒｏｐｙ、長軸方向の誘電率）と正常誘電率（εｏ、ｏｒｄｉｎａｒｙ  ｄｉｅｌｅｃｔｒｉｃ  ａｎｉｓｏｔｒｏｐｙ、短軸方向の誘電率）の差を意味し得る。液晶化合物の誘電率異方性は、例えば±４０以内、±３０以内、±１０以内、±７以内、±５以内または±３以内の範囲内であり得る。液晶化合物の誘電率異方性を前記範囲で調節すれば液晶素子の駆動効率の側面で有利となり得る。
【００２０】
ＧＨ層内に存在する液晶化合物の屈折率異方性は、目的とする物性、例えば、透過率可変装置の透過特性、コントラスト比率などを考慮して適切に選択され得る。用語「屈折率異方性」とは、液晶化合物の異常屈折率（ｅｘｔｒａｏｒｄｉｎａｒｙ  ｒｅｆｒａｃｔｉｖｅ  ｉｎｄｅｘ）と正常屈折率（ｏｒｄｉｎａｒｙ  ｒｅｆｒａｃｔｉｖｅ  ｉｎｄｅｘ）の差を意味し得る。液晶化合物の屈折率異方性は、例えば０．１以上、０．１２以上または０．１５以上〜０．２３以下、０．２５以下または０．３以下の範囲内にあり得る。
【００２１】
特に別途に言及しない限り、本明細書で用語屈折率は約５５０ｎｍの波長の光を基準とした屈折率である。
【００２２】
また、本明細書で言及する物性のうち測定温度および／または圧力がその物性値に影響を及ぼす場合には、特に別途に言及しない限り、当該物性は常温および／または常圧で測定した物性を意味する。
【００２３】
本出願で用語常温は加温または減温されていない自然そのままの温度であり、例えば、約１０℃〜３０℃の範囲内のいずれか一つの温度、２５℃または２３℃程度の温度を意味し得る。
【００２４】
本出願で用語常圧は、特に減圧または加圧していない時の圧力であって、通常大気圧と同じ１気圧程度であり得る。
【００２５】
ＧＨ層は二色性染料をさらに含むことができる。前記染料はゲスト物質として含まれ得る。二色性染料は、例えば、ホスト物質の配向によって装置の透過率を制御する役割をすることができる。本出願で用語「染料」とは、可視光領域、例えば、４００ｎｍ〜７００ｎｍの波長範囲内で少なくとも一部または全体の範囲内の光を集中的に吸収および／または変形させることができる物質を意味し得、用語「二色性染料」は前記可視光領域の少なくとも一部または全体の範囲で光の異方性吸収が可能な物質を意味し得る。
【００２６】
二色性染料としては、例えば、いわゆるホストゲスト（ｈｏｓｔ  ｇｕｅｓｔ）効果によって液晶化合物の整列状態にしたがって整列され得る特性を有すると知られている、公知の染料を選択して使うことができる。このような二色性染料の例としては、いわゆるアゾ染料、アントラキノン染料、メチン染料、アゾメチン染料、メロシアニン染料、ナフトキノン染料、テトラジン染料、フェニレン染料、クアテリレン染料、ベンゾチアジアゾール染料、ジケトピロロピロール染料、スクアレン染料またはピロメテン染料などがあるが、本出願で適用可能な染料は前記に制限されるものではない。二色性染料としては、例えば、黒色染料（ｂｌａｃｋ  ｄｙｅ）を使うことができる。このような染料としては、例えば、アゾ染料またはアントラキノン染料などで公知とされているが、これに制限されるものではない。
【００２７】
二色性染料は、二色比（ｄｉｃｈｒｏｉｃ  ｒａｔｉｏ）、すなわち二色性染料の長軸方向に平行な偏光の吸収を前記長軸方向に垂直な方向に平行な偏光の吸収で割り算した値が５以上、６以上または７以上である染料を使うことができる。前記染料は可視光領域の波長範囲内、例えば、約３８０ｎｍ〜７００ｎｍまたは約４００ｎｍ〜７００ｎｍの波長範囲内で少なくとも一部の波長またはいずれか一つの波長で前記二色比を満足することができる。前記二色比の上限は、例えば２０以下、１８以下、１６以下または１４以下程度であり得る。
【００２８】
二色性染料のＧＨ層内の比率は、目的とする物性、例えば、透過率可変特性により適切に選択され得る。例えば、二色性染料は０．０１重量％以上、０．１重量％以上、０．２重量％以上、０．３重量％以上、０．４重量％以上、０．５重量％以上、０．６重量％以上、０．７重量％以上、０．８重量％以上、０．９重量％以上、または１．０重量％以上の割合でＧＨ層内に含まれ得る。二色性染料のＧＨ層内の比率の上限は、例えば、２重量％以下、１．９重量％以下、１．８重量％以下、１．７重量％以下、１．６重量％以下、１．５重量％以下、１．４重量％以下、１．３重量％以下、１．２重量％以下または１．１重量％以下であり得る。
【００２９】
前記ＧＨ層は前記成分にさらに必要であれば、公知のＧＨ層の形成に使われる任意の添加物質をさらに含むことができる。
【００３０】
ダブルセル内のＧＨ層はそれぞれまたは同時に約０．５以上の異方性度Ｒを有することができる。
【００３１】
前記異方性度Ｒは、液晶ホストの配向方向（ａｌｉｇｎｍｅｎｔ  ｄｉｒｅｃｔｉｏｎ）に平行に偏光した光線の吸光度Ｅ（ｐ）および液晶ホストの配向方向に垂直に偏光した光線の吸光度Ｅ（ｓ）から得られる数値であり、文献Ｐｏｌａｒｉｚｅｄ  Ｌｉｇｈｔ  ｉｎ  Ｏｐｔｉｃｓ  ａｎｄ  Ｓｐｅｃｔｒｏｓｃｏｐｙ、  Ｄ．  Ｓ．  Ｋｌｉｇｅｒ  ｅｔ  ａｌ．、  Ａｃａｄｅｍｉｃ  Ｐｒｅｓｓ、  １９９０に記載された方式で測定することができる。
【００３２】
前記異方性度Ｒは他の例示で、約０．５５以上、０．６以上または０．６５以上であり得る。前記異方性度Ｒは例えば、約０．９以下、約０．８５以下、約０．８以下、約０．７５以下または約０．７以下であり得る。
【００３３】
このような異方性度ＲはＧＨセルの種類、例えば、液晶化合物（ホスト）の種類、異方性染料の種類および比率、ＧＨセルの厚さなどを制御して達成することができる。
【００３４】
前記範囲内の異方性度Ｒを通じて、より低エネルギーを使いながらも、透過状態と遮断状態での透過率の差が大きくなってコントラスト比率が高くなるフィルムの提供が可能となり得る。
【００３５】
前記ＧＨ層をそれぞれ含む第１および第２ＧＨセルは、互いに重なって前記透過率可変装置内に含まれていてもよい。前記ＧＨ層内で前記液晶ホストは配向された状態で存在することができる。このような液晶ホストの配向にしたがって前記二色性染料ゲストも配向されていてもよい。例えば、前記ＧＨセルはそれぞれ光軸を有することができる。前記で光軸は、例えば、液晶ホスト物質の方向子（ｄｉｒｅｃｔｏｒ）の平均配向方向を意味する。前記で方向子の配向方向はネマティック液晶化合物のように棒（ｒｏｄ）状の液晶化合物の場合、その長軸方向を意味し、ディスコティック液晶のように円板状の化合物の場合、当該円板平面の法線方向を意味し得る。ＧＨセルでの光軸の意味および当該光軸を決定する方式は公知であり、本出願では前記のような公知の内容が適用され得る。
【００３６】
例えば、前記光軸は、通常的に配向膜の配向方向により決定され、ＧＨセルについては次のような方式で測定することができる。例えば、ＧＨセルを水平配向させた状態で前記ＧＨセルの一面に線形偏光子を配置し、前記偏光子を３６０度回転させながら透過率を測定して確認することができる。すなわち、前記状態でＧＨセルまたは線形偏光子側に光を照射しながら他側で輝度（透過率）を測定することによって、光軸方向を確認することができる。例えば、前記偏光子を３６０度回転させる過程で透過率が最小となる時に、前記偏光子の吸収軸と垂直をなす角度または水平をなす角度を光軸の方向と規定することができる。
【００３７】
一例示において、前記透過率可変装置内の第１および第２ＧＨセルの光軸は、電圧印加状態または電圧無印加状態でそれぞれのＧＨセルに対して垂直または平行となり得る。すなわち、前記ＧＨセル内のＧＨ層の液晶ホストは電圧印加または無印加状態で垂直配向されていてもよく、水平配向されていてもよい。
【００３８】
一つの例示において、前記２個のＧＨ層の液晶ホストがすべて水平配向される場合、前述した遮断のすべてが具現され得る。本明細書で用語垂直、直交、水平または平行は、実質的な垂直、直交、水平または平行を意味するものであって、例えば、垂直または直交の意味には、９０度から±１０度以内、±９度以内、±８度以内、±７度以内、±６度以内、±５度以内、±４度以内、±３度以内、±２度以内、±１度以内または±０．５度以内の偏差がある場合を含み、水平または平行の意味には１８０度から±１０度以内、±９度以内、±８度以内、±７度以内、±６度以内、±５度以内、±４度以内、±３度以内、±２度以内、±１度以内または±０．５度以内の偏差がある場合を含む。前記で光軸がＧＨセルに対して垂直とは、前記ＧＨセルの表面と前記光軸がなす角度が垂直または直交する場合であり、光軸がＧＨセルに対して水平とは前記ＧＨセルの表面と前記光軸が互いに水平または平行であることを意味し得る。
【００３９】
一例示において、前記２個のＧＨ層の液晶ホストがすべて水平配向されている遮断モードで前記第１および第２ＧＨ層の液晶ホストの光軸は、前記ＧＨ層平面の法線方向から観察時には互いに平行であり得る。また、前記法線方向と垂直な方向から観察した時（すなわち側面から観察した時）には、前記遮断モードで水平配向されている液晶ホストのチルト方向（ｔｉｌｔ  ｄｉｒｅｃｔｉｏｎ）は互いに交差していてもよい。すなわち、第１ＧＨ層の液晶ホストのチルト方向と第２ＧＨ層の液晶ホストのチルト方向は互いに交差（ｃｒｏｓｓ）する。前記の側面観察時にも透過率可変装置は多様な方向から観察され得るが、このような方向のうち少なくとも一方向から側面観察時に前記交差したチルト方向が確認され得る。
【００４０】
前記でＧＨ層平面の法線方向から観察するとは、例えば、フィルムまたはシート状のＧＨ層の場合、その厚さ方向、すなわち主表面と主表面を連結する最短距離方向に観察する場合を意味する。
【００４１】
図２は、前記厚さ方向から観察する場合に第１ＧＨ層の光軸（点線）と第２ＧＨ層の光軸（実線）の配置を示したものであって、図面のように前記両者は略平行となっている。
【００４２】
前記でＧＨ層平面の法線方向と垂直な方向から観察するとは、例えば、フィルムまたはシート状のＧＨ層の場合、前記厚さ方向と垂直な方向、すなわち側面から観察する場合を意味する。
【００４３】
図３は、互いに重なっている第１ＧＨセル１０と第２ＧＨセル２０を側面から観察した場合であり、図３のように第１ＧＨセル１０の液晶ホストのチルト方向（実線）と第２ＧＨセル２０のチルト方向（点線）は、この場合、互いに交差（ｃｒｏｓｓ）する。
【００４４】
図３には前述した位相差素子３０および配向膜４１、４２、４３、４４も共に表示されている。
【００４５】
前記のような配向を通じて全方向で視野角の対称性が確保される装置が具現され得る。
【００４６】
例えば、電圧無印加状態でＧＨセルの光軸が前記ＧＨセルに対して直交する場合に、電圧の印加によって前記光軸が前記ＧＨセルに対して平行となるように配向されながら、前記のような配向状態が具現され得、その反対に電圧無印加状態でＧＨセルの光軸が前記ＧＨセルに対して平行な場合に、前記配向状態を維持していてから、電圧の印加によって前記光軸が前記ＧＨセルに対して直交するように配向され得る。前記のように、電圧無印加時に液晶ホストが垂直配向されている場合には、いわゆる通常透過モード（Ｎｏｒｍａｌｌｙ  Ｔｒａｎｓｐａｒｅｎｔ  Ｍｏｄｅ）の素子が具現され、電圧無印加時に液晶ホストが水平配向される場合に通常遮断モード（Ｎｏｒｍａｌｌｙ  Ｂｌａｃｋ  Ｍｏｄｅ）の素子が具現される。透過率可変装置を通常透過モードに設計するか、それとも通常遮断モードに設計するかは、使われる液晶ホストの種類、配向膜および／または電極層の位置により決定され得る。
【００４７】
図３のように、互いに交差している第１および第２ＧＨ層のチルト方向がなす角度のうち小さい角度は、０．５度〜１０度の範囲内であり得る。前記角度は、他の例示において、１度以上、２度以上、３度以上、４度以上または５度以上であるか、９度以下、８度以下、７度以下または６．５度以下程度であり得る。
【００４８】
前記で交差したチルト方向がなす角度のうち小さい角度は、例えば、図４に示したように、互いに交差した２個のチルト方向によって形成される角度のうち小さい角度Ａを意味する。本明細書で前記角度Ａを測定する方式は特に制限されない。前記角度は例えば、個別ＧＨ層またはＧＨセルに対して液晶ホストの水平配向時のチルト角度を確認した後に、両ＧＨ層またはＧＨセルに対して確認された数値を通じて前記角度を取得することができる。この時、個別ＧＨ層またはＧＨセルに対してチルト角度を確認する方式は公知であり、例えば、Ｃｒｙｓｔａｌ  Ｒｏｔａｔｉｏｎ  Ｍｅｔｈｏｄなどの方式が適用され得、他の例示においては配向膜の配向方向（ｒｕｂｂｉｎｇ方向など）に沿ってｐｏｌａｒ  ａｎｇｌｅ方向の位相差または透過率を換算して、傾いた角度を確認する方式も可能である。
【００４９】
本出願で前記のような配向状態を具現する方式は特に制限されず、例えば、液晶ホストを水平配向させる時に、チルト角（ｔｉｌｔ  ａｎｇｌｅ）を付与できると知られている公知の方式を応用して前記配向状態を具現することができる。
【００５０】
例えば、図３に示したように、前記第１および第２ＧＨセルは、それぞれ前記第  １ＧＨ層１０および第２ＧＨ層２０の両側に配置された２枚の配向膜４１、４２、４３、４４をさらに含むことができるが、このような場合にその配向膜の状態を調整して前記配置を達成することができる。
【００５１】
例えば、前記各配向膜４１、４２、４３、４４がラビング配向膜である場合、前記第１および第２ＧＨ層１０、２０の間に存在する配向膜４２、４３としては、互いに同じ方向にラビング処理された配向膜を使い、前記第１ＧＨ層１０を基準として前記第２ＧＨ層２０の反対方向に存在する配向膜４１と前記第２ＧＨ層２０を基準として前記第２ＧＨ層１０の反対方向に存在する配向膜４４としては、前記第１および第２ＧＨ層１０、２０の間に存在する配向膜４２、４３の配向方向の反対方向にラビング処理された配向膜を使う場合に、前記のような配向状態の具現が可能である。図３で各配向膜４１、４２、４３、４４の前記のようなラビング方向は、各配向膜内に矢印で表示されている。
【００５２】
以下、前記各配向膜４１、４２、４３、４４は、便宜上第１配向膜４１、第２配向膜４２、第３配向膜４３および第４配向膜４４と呼称され得る。
【００５３】
また、例えば、前記各配向膜４１、４２、４３、４４が光配向膜である場合に、前記光配向膜として斜め照射処理された光配向膜を使うものの、前記第１および第２ＧＨ層１０、２０の間に存在する配向膜４２、４３としては、互いに同じ方向に斜め照射された配向膜を使い、前記第１ＧＨ層１０を基準として前記第２ＧＨ層２０の反対方向に存在する配向膜４１と前記第２ＧＨ層２０を基準として前記第２ＧＨ層１０の反対方向に存在する配向膜４４としては、前記第１および第２ＧＨ層１０、２０の間に存在する配向膜４２、４３の斜め照射方向の反対方向に斜め照射処理された配向膜を使う場合に前記のような配向状態の具現が可能である。斜め照射された光配向膜を通じて水平配向時にチルト角を付与する方式は公知であり、このような方式はすべて本発明に適用され得る。
【００５４】
前記のような方式でラビングの強度や斜め照射時の傾き角度および／または照射量などの制御を通じて、前述した配置の構造の達成が可能である。
【００５５】
一方、一例示において、前記ＧＨ層の液晶ホストが垂直配向される場合に、前記液晶ホストは所定範囲のプレチルト角を有するように設計されていてもよい。
【００５６】
すなわち、セルの光軸がそれぞれのＧＨセルに対して垂直な状態、すなわち前記ＧＨセル内の液晶ホストが垂直配向された状態で所定範囲のプレチルト角とプレチルト方向を有するように設計され得る。
【００５７】
液晶ホストのプレチルト角は、前述した液晶ホストの方向子の方向が前記ＧＨ層の平面となす角度を意味し得る。
【００５８】
一例示において、前記プレチルト角は約７０度〜９０度の範囲内であり得る。前記でプレチルト角が９０度である場合は、液晶ホストが実質的に完全に垂直配向された状態を意味し得る。
【００５９】
第１および第２ＧＨセルの液晶ホストがすべて９０度未満のプレチルト角を有する場合、第１ＧＨセルのプレチルト方向と第２ＧＨセルのプレチルト方向は互いに略平行となり得る。
【００６０】
プレチルト方向はプレチルトされた液晶ホストをＧＨ層平面に投影させた状態での方向を意味し得る。
【００６１】
ＧＨセル内の液晶ホストのプレチルト角と方向を前記のように制御する方式は特に制限されず、例えば、前述した配向膜を使って制御することができる。
【００６２】
すなわち、一つの例示において、本出願の透過度可変装置で前記配向膜の配向方向の制御を通じて、前記プレチルト角およびプレチルト方向を調節することができる。
【００６３】
前記プレチルト角度は、液晶分子の方向子が配向膜、ＧＨ層またはＧＨセル（以下、配向膜など）の表面と水平な面に対してなす角度または配向膜などの表面法線方向となす角度を意味し得る。
【００６４】
本明細書で配向膜のプレチルト角は、液晶ホストのプレチルト角と同じ意味で使われ得、配向膜のプレチルト方向は液晶ホストのプレチルト方向と同じ意味で使われ得る。
【００６５】
一つの例示において、前記第１〜第４配向膜はプレチルト角が７０度〜９０度または７０度以上かつ９０度未満の範囲を有することができる。プレチルト角度が前記範囲内である場合、初期透過度が優秀な透過度可変装置を提供することができる。前記プレチルト角は一例示において、約７１度以上、７２度以上、約７３度以上、約７４度以上、約７５、約７６、約７７、約７８度以上、約７９度以上、約８０度以上、約８１度以上、約８２度以上、約８３度以上、約８４度以上、約８５度以上、約８６度以上または約８７度以上であり得、約８８．５度以下または約８８度以下であり得る。
【００６６】
一つの例示において、前記第１配向膜のプレチルト角度は、前記配向膜などの水平な面を基準として時計回り方向または反時計回り方向に測定した角度であり、第２配向膜のプレチルト角度は、それとは逆方向、すなわち第１配向膜のプレチルト角度が時計回り方向に測定された場合に反時計回り方向または第１配向膜のプレチルト角度が反時計回り方向に測定された場合に時計回り方向に測定された角度であるか、同じ方向に測定された角度であり得る。
【００６７】
また、前記第３配向膜のプレチルト角度は前記配向膜などと水平な面を基準として時計回り方向または反時計回り方向に測定した角度であり、第４配向膜のプレチルト角度はそれとは逆方向、すなわち第３配向膜のプレチルト角度が時計回り方向に測定された場合に反時計回り方向または第３配向膜のプレチルト角度が反時計回り方向に測定された場合に時計回り方向に測定された角度であるか、同じ方向に測定された角度であり得る。
【００６８】
前記プレチルト方向は、液晶分子の方向子が配向膜の水平な面に射影された方向を意味し得る。
【００６９】
前記第１および第２配向膜のプレチルト方向と第３および第４配向膜のプレチルト方向は互いに水平となり得る。
【００７０】
前記言及したプレチルト角度および方向は、一例示において、前記各ＧＨセルのＧＨ層が垂直配向状態である場合に、各ＧＨ層で測定されるプレチルト角および方向であり得る。
【００７１】
前述した説明において各配向膜４１、４２、４３、４４は、ラビング配向膜または光配向膜であり得る。ラビング配向膜の場合、配向方向はラビング方向によって決定され、光配向膜の場合は、照射される光の偏光方向などによって決定される。前記配向膜のプレチルト角度およびプレチルト方向は、配向条件、例えばラビング配向時のラビング条件や圧力条件、あるいは光配向条件、例えば、光の偏光状態、光の照射角度、光の照射強度などを適切に調節して具現することができる。
【００７２】
例えば、配向膜がラビング配向膜である場合、前記プレチルト角度は前記ラビング配向膜のラビング強度などを制御して達成することができ、プレチルト方向は前記ラビング配向膜のラビング方向を制御して達成することができ、このような達成方式は公知の方式である。また、光配向膜の場合、配向膜材料、配向に適用される偏光の方向、状態乃至は強度などによって達成され得る。
【００７３】
ラビング配向膜を使う場合、第１および第２配向膜のラビング方向は前述したように互いに逆方向であり、第３および第４配向膜のラビング方向も互いに逆方向であり得る。
【００７４】
前記ラビング方向はプレチルト角の測定を通じて確認することができるが、一般的に液晶はラビング方向に従って倒れながらプレチルト角を発生させるため、プレチルト角を測定することによって前記ラビング方向の測定が可能となり得る。
【００７５】
前記のようなプレチルト角および方向の設定を通じて、透過状態でより高い透過率と遮断状態でより低い透過率を具現するとともに、全方向で視野角特性が対称であるデバイスの具現が可能となり得る。
【００７６】
本出願の透過率可変装置でそれぞれのＧＨセルは、前記のような構成でＧＨ層を含む限り、具体的な構成は特に制限されない。
【００７７】
本出願の透過率可変装置は、前記のような２個のＧＨセルを少なくとも含み、また、当該２個のＧＨセルの間に配置された位相差素子をさらに含む。これに伴い、透過モードで光は第１ＧＨセル、前記位相差素子および第２ＧＨセルを順次透過したりあるいは第２ＧＨセル、前記位相差素子および第１ＧＨセルを順次透過することができる。
【００７８】
本出願で適用され得る前記位相差素子の具体的な種類は特に制限されない。一例示において、前記位相差素子としては、λ／２位相遅延特性を有する位相差素子を使うことができる。前記でλ／２位相遅延特性を有する位相差素子は、直線偏光された光が入射すると、前記入射光を前記入射光と略垂直または直交する直線偏光された光に転換させて出射させることができる素子である。前記位相差素子は、例えば、約５５０ｎｍの波長の光に対する面上位相差が２００ｎｍ〜３５０ｎｍの範囲内または２２０ｎｍ〜３２０ｎｍの範囲内であり得る。前記で位相差素子の面上位相差は、位相差素子の遅相軸方向の屈折率ｎｘと進相軸方向の屈折率ｎｙの差（ｎｘ−ｎｙ）を当該位相差素子の厚さ（ｄ）と積算して求められる数値（ｄ×（ｎｘ−ｎｙ））である。
【００７９】
一方、前記位相差素子は５５０ｎｍ波長の光に対する厚さ方向位相差が−３００ｎｍ〜３００ｎｍの範囲内であり得る。前記で位相差素子の厚さ方向位相差は、位相差素子の厚さ方向の屈折率ｎｚと進相軸方向の屈折率ｎｙの差（ｎｚ−ｎｙ）を当該位相差素子の厚さｄと積算して求められる数値（ｄ×（ｎｚ−ｎｙ））である。前記厚さ方向位相差は他の例示において、−２８０ｎｍ以上、−２６０ｎｍ以上、−２４０ｎｍ以上、−２２０ｎｍ以上、−２００ｎｍ以上、−１８０ｎｍ以上、−１６０ｎｍ以上、−１４０ｎｍ以上、−１２０ｎｍ以上、−１００ｎｍ以上、−８０ｎｍ以上、−６０ｎｍ以上、−４０ｎｍ以上、−２０ｎｍ以上、−１０ｎｍ以上、−５ｎｍ以上、０ｎｍ以上、２０ｎｍ以上、４０ｎｍ以上、６０ｎｍ以上、８０ｎｍ以上または９０ｎｍ以上や、２８０ｎｍ以下、２６０ｎｍ以下、２４０ｎｍ以下、２２０ｎｍ以下、２００ｎｍ以下、１８０ｎｍ以下、１６０ｎｍ以下、１４０ｎｍ以下、１２０ｎｍ以下、１００ｎｍ以下、８０ｎｍ以下、６０ｎｍ以下、４０ｎｍ以下、２０ｎｍ以下、１０ｎｍ以下または５ｎｍ以下程度であってもよい。
【００８０】
前記位相差素子は前記のような位相差範囲を有する限り、断層構造であるか、２層以上の積層構造であり得る。
【００８１】
また、位相差素子の波長分散特性も正常波長分散（ｎｏｒｍａｌ  ｗａｖｅｌｅｎｇｔｈ  ｄｉｓｐｅｒｓｉｏｎ）、扁平波長分散（ｆｌａｔ  ｗａｖｅｌｅｎｇｔｈ  ｄｉｓｐｅｒｓｉｏｎ）または逆波長分散（ｒｅｖｅｒｓｅ  ｗａｖｅｌｅｎｇｔｈ  ｄｉｓｐｅｒｓｉｏｎ）特性を有することができる。
【００８２】
前記のような位相差素子は、その遅相軸方向が前記ＧＨセルの光軸が前記ＧＨセルに対して水平の場合に、前記光軸と約３５度〜５５度の範囲内、約４０度〜５０度の範囲内または約４５度となるように配置され得る。前記のような位相差素子の遅相軸と前述したＧＨセルの光軸の関係によって透過率の可変が可能であり、特に傾斜方向から観察時にも高いコントラスト比が確保される透過率可変装置の提供が可能である。
【００８３】
本出願で前記位相差素子の具体的な種類は、前記のような面上位相差、すなわちλ／２位相遅延特性を有する限り特に制限されず、これは単一層であるか２層以上の積層構造を有することができる。例えば、２枚のλ／４位相遅延特性を有する素子を積層して前記λ／２位相遅延特性を有する素子を具現することもできる。位相差素子が２層以上の積層構造を有しつつ、前記λ／２位相遅延特性を示す場合、積層構造内の各層の遅相軸の方向は互いに平行であってもよく、平行でなくてもよいが、全体的に第１または第２ＧＨ層を透過した直線偏光の偏光方向を９０度回転させて透過させることができる方向に設定され得る。
【００８４】
一つの例示において、前記位相差素子は、非液晶高分子フィルムまたは液晶高分子フィルムであり得る。前記で液晶高分子フィルムは、いわゆるＲＭ（Ｒｅａｃｔｉｖｅ  Ｍｅｓｏｇｅｎ）として知られている反応性液晶化合物を配向および重合させて製造されたフィルムであり、非液晶高分子フィルムは、前記液晶高分子フィルムの他に光学的異方性を有する高分子フィルムであって、一軸または二軸延伸などの処理を通じて光学的異方性を示すようになった高分子フィルムを意味し得る。このような非液晶高分子フィルムとしては、ＴＡＣ（ｔｒｉａｃｅｔｙｌ  ｃｅｌｌｕｌｏｓｅ）フィルム；ノルボルネン誘導体などのＣＯＰ（ｃｙｃｌｏ  ｏｌｅｆｉｎ  ｃｏｐｏｌｙｍｅｒ）フィルム；ＰＭＭＡ（ｐｏｌｙ（ｍｅｔｈｙｌ  ｍｅｔｈａｃｒｙｌａｔｅ）等のアクリルフィルム；ＰＣ（ｐｏｌｙｃａｒｂｏｎａｔｅ）フィルムまたはＰＥＴ（ｐｏｌｙｅｔｈｙｌｅｎｅｔｅｒｅｐｈｔａｌａｔｅ）フィルムなどのポリエステルフィルム；ＰＥ（ｐｏｌｙｅｔｈｙｌｅｎｅ）またはＰＰ（ｐｏｌｙｐｒｏｐｙｌｅｎｅ）等のオレフィンフィルム；ＰＶＡ（ｐｏｌｙｖｉｎｙｌ  ａｌｃｏｈｏｌ）フィルム；ＤＡＣ（ｄｉａｃｅｔｙｌ  ｃｅｌｌｕｌｏｓｅ）フィルム；Ｐａｃ（Ｐｏｌｙａｃｒｙｌａｔｅ）フィルム；ＰＥＳ（ｐｏｌｙ  ｅｔｈｅｒ  ｓｕｌｆｏｎｅ）フィルム；ＰＥＥＫ（ｐｏｌｙｅｔｈｅｒｅｔｈｅｒｋｅｔｏｎ）フィルム；ＰＰＳ（ｐｏｌｙｐｈｅｎｙｌｓｕｌｆｏｎｅ）、ＰＥＩ（ｐｏｌｙｅｔｈｅｒｉｍｉｄｅ）フィルム；ＰＥＮ（ｐｏｌｙｅｔｈｙｌｅｎｅｍａｐｈｔｈａｔｌａｔｅ）フィルム；ＰＩ（ｐｏｌｙｉｍｉｄｅ）フィルム；ＰＳＦ（ｐｏｌｙｓｕｌｆｏｎｅ）フィルム；またはＰＡＲ（ｐｏｌｙａｒｙｌａｔｅ）等が例示され得るが、これに制限されるものではない。
【００８５】
本出願の透過率可変装置は前述した通り、第１および第２ＧＨ層を含むＧＨセルおよび位相差素子を含む限り、多様な構造で具現され得る。
【００８６】
一例示において、前記透過率可変装置は互いに対向配置されている第１および第２基板と、同様に互いに対向配置されている第３および第４基板とを含むことができる。このような場合が図５に図示されている。図５のように、前記のように第１〜第４基板１０１、１０２、１０３、１０４を含む透過率可変装置では、前記第１基板１０１と第２基板１０２の間に前記第１ＧＨ層１０が存在し、前記第３基板１０３と第４基板１０４の間に前記第２ＧＨ層２０が存在することができる。前記構造で第２基板１０２と第３基板１０３が互いに向かい合うように配置されていてもよい。図６に示したように、前記図５の構造では前記第２および第３基板１０２、１０３の間に前述した位相差素子が存在することができる。あるいは他の例示において、図５に示された構造で別途の位相差素子が存在せず、第２基板１０２と第３基板１０３が共に前記位相差素子を構成することもできる。このような場合、前記第２および第３基板１０２、１０３はそれぞれλ／４波長位相遅延特性を示す基板であり、そのような２個の基板が互いに積層されてλ／２位相遅延特性を示す層が構成され得る。図６のような構造では第２および第３基板１０２、１０３は等方性基板であり得る。
【００８７】
図５および図６に示された構造において、第１ＧＨ層１０と第２ＧＨ層２０の間に存在する第２および第３基板１０２、１０３の面上位相差の合計または第２および第３基板１０２、１０３と位相差素子３０の面上位相差の合計は、前述したλ／２位相遅延特性を示すことができる範囲内であり得る。前記で面上位相差の合計は光学的合計を意味する。
【００８８】
他の例示において、前記透過率可変装置は、図７に示したように、互いに順次配置された第１基板１０１、第２基板１０２および第３基板１０３を含み、前記第１および第２基板１０１、１０２の間に前記第１ＧＨ層１０が存在し、前記第２および第３基板１０２、１０３の間に前記第２ＧＨ層２０が存在することができる。このような場合は図７に示したように、２個のＧＨセルが一つの基板（第２基板１０２）を共有する構造である。このような構造の場合に共有される前記第２基板が前述したλ／２位相遅延特性を示すことができる。
【００８９】
前記透過率可変装置は前記例示した構造の他にも、できる限り２個の重なったＧＨ層の間に前述したような位相差素子が存在できるものであれば多様な構造で構成され得る。
【００９０】
以上で説明した構造で前記基板としては特に制限なく公知の素材が使われ得る。例えば、基板としては、ガラスフィルム、結晶性または非結晶性シリコンフィルム、石英またはＩＴＯ（Ｉｎｄｉｕｍ  Ｔｉｎ  Ｏｘｉｄｅ）フィルムなどの無機フィルムやプラスチックフィルムなどを使うことができる。
【００９１】
プラスチック基板としては、ＴＡＣ（ｔｒｉａｃｅｔｙｌ  ｃｅｌｌｕｌｏｓｅ）基板；ノルボルネン誘導体基板などのＣＯＰ（ｃｙｃｌｏ  ｏｌｅｆｉｎ  ｃｏｐｏｌｙｍｅｒ）基板；ＰＭＭＡ（ｐｏｌｙ（ｍｅｔｈｙｌ  ｍｅｔｈａｃｒｙｌａｔｅ）基板；ＰＣ（ｐｏｌｙｃａｒｂｏｎａｔｅ）基板；ＰＥ（ｐｏｌｙｅｔｈｙｌｅｎｅ）基板；ＰＰ（ｐｏｌｙｐｒｏｐｙｌｅｎｅ）基板；ＰＶＡ（ｐｏｌｙｖｉｎｙｌ  ａｌｃｏｈｏｌ）基板；ＤＡＣ（ｄｉａｃｅｔｙｌ  ｃｅｌｌｕｌｏｓｅ）基板；Ｐａｃ（Ｐｏｌｙａｃｒｙｌａｔｅ）基板；ＰＥＳ（ｐｏｌｙ  ｅｔｈｅｒ  ｓｕｌｆｏｎｅ）基板；ＰＥＥＫ（ｐｏｌｙｅｔｈｅｒｅｔｈｅｒｋｅｔｏｎ）基板；ＰＰＳ（ｐｏｌｙｐｈｅｎｙｌｓｕｌｆｏｎｅ）、ＰＥＩ（ｐｏｌｙｅｔｈｅｒｉｍｉｄｅ）基板；ＰＥＮ（ｐｏｌｙｅｔｈｙｌｅｎｅｍａｐｈｔｈａｔｌａｔｅ）基板；ＰＥＴ（ｐｏｌｙｅｔｈｙｌｅｎｅｔｅｒｅｐｈｔａｌａｔｅ）基板；ＰＩ（ｐｏｌｙｉｍｉｄｅ）基板；ＰＳＦ（ｐｏｌｙｓｕｌｆｏｎｅ）基板；ＰＡＲ（ｐｏｌｙａｒｙｌａｔｅ）基板または非晶質フッ素樹脂などを含む基板を使用できるがこれに制限されるものではない。このような基板の厚さは特に制限されず、適切な範囲で選択され得る。
【００９２】
前記基板には電極層が存在することができる。例えば、透過率可変装置に含まれる基板の表面中で、前記ＧＨ層に向かう表面のうち少なくとも一表面、例えば、図５および図６の構造で第１〜第４基板の４個の内側の表面のうち少なくとも一つの表面または図７の構造で第１および第３基板１０１、１０３の内側の表面と第２基板１０２の両側の表面のうちいずれか一つの表面には電極層が存在することができる。本出願で用語基板の内側の表面は、基板の両表面のうちＧＨ層と近い表面を意味する。
【００９３】
一例示において、図５および図６の構造で第１基板１０１の内側の表面と第２基板１０２の内側の表面のうち少なくともいずれか一つの表面および第３基板１０３の内側の表面と第４基板１０４の内側の表面のうち少なくともいずれか一つの表面には電極層が存在することができ、必要な場合に各ＧＨセルに垂直電界を印加できるように前記第１〜第４基板のすべての内側の表面に電極層が存在することができる。また、図７の構造では、第１基板１０１の内側の表面と第２基板１０２の第１ＧＨ層１０に向かう表面のうち少なくともいずれか一つの表面と第３基板１０３の内側の表面と第２基板１０２の第２ＧＨ層２０に向かう表面のうち少なくともいずれか一つの表面には電極層が存在することができ、必要な場合に各ＧＨセルに垂直電界を印加できるように前記第１および第３基板のすべての内側の表面と第２基板の両側の表面に電極層が存在することもできる。
【００９４】
電極層は、公知の素材を使って形成することができ、例えば、前記電極層は、伝導性高分子、伝導性金属、伝導性ナノワイヤーまたはＩＴＯ（Ｉｎｄｉｕｍ  Ｔｉｎ  Ｏｘｉｄｅ）等の金属酸化物などを含むことができる。電極層は、透明性を有するように形成され得る。この分野では、透明電極層を形成できる多様な素材および形成方法が公知とされており、このような方法はすべて適用され得る。必要な場合に、基板の表面に形成される電極層は、適切にパターン化されていてもよい。
【００９５】
前記基板には前述した配向層である液晶配向層が存在することができる。前記液晶配向層も前記基板の内側の表面、すなわちＧＨ層に向かう表面に形成されていてもよい。基板に前述した電極層が存在する場合には、前記液晶配向層は前記電極層の表面に形成されてもよく、あるいは電極層と基板の間に形成されてもよい。例えば、透過率可変装置に含まれる基板の内側の表面のうち少なくとも一表面、例えば、図５および図６の構造で第１〜第４基板の４個の内側の表面のうち少なくとも一つの表面または図７の構造で第１および第３基板１０１、１０３の内側の表面と第２基板１０２の両側の表面のうちいずれか一つの表面には液晶配向層が存在することができる。
【００９６】
一例示において、図５および図６の構造で第１基板１０１の内側の表面と第２基板１０２の内側の表面のうち少なくともいずれか一つの表面および第３基板１０３の内側の表面と第４基板１０４の内側の表面のうち少なくともいずれか一つの表面には液晶配向層が存在することができ、必要な場合に前記第１〜第４基板のすべての内側の表面に液晶配向層が存在することができる。また、図７の構造では第１基板１０１の内側の表面と第２基板１０２の第１ＧＨ層１０に向かう表面のうち少なくともいずれか一つの表面と第３基板１０３の内側の表面と第２基板１０２の第２ＧＨ層２０に向かう表面のうち少なくともいずれか一つの表面には液晶配向層が存在することができ、必要な場合に前記第１および第３基板のすべての内側の表面と第２基板の両側の表面に液晶配向層が存在することもできる。
【００９７】
前記配向層としては前述した通り、特に制限なくこの分野で公知とされている多様な水平配向層または垂直配向層が適用され得る。
【００９８】
前記透過率可変装置は、前述したＧＨセルおよび位相差素子に追加として必要な他の要素を含むことができる。このような要素としては、反射防止層やハードコーティング層などが例示され得るが、これに制限されるものではない。
【００９９】
前記のような透過率可変装置は多様な用途に適用され得る。透過率可変装置が適用され得る用途には、ウィンドウまたはサンルーフなどのような建物、容器または車両などを含む密閉された空間の開口部やアイウェア（ｅｙｅｗｅａｒ）等が例示され得る。前記でアイウェアの範囲には、一般的なメガネ、サングラス、スポーツ用ゴーグル乃至はヘルメットまたは増強現実体験用機器などのように、観察者がレンズを通じて外部を観察できるように形成されたすべてのアイウェアが含まれ得る。
【０１００】
本出願の透過率可変装置が適用され得る代表的な用途にはアイウェアがある。最近サングラス、スポーツ用ゴーグルや増強現実体験用機器などは、観察者の正面視線とは傾斜するようにレンズが装着される形態のアイウェアが市販されている。本出願の透過率可変装置の場合、前述した通り、傾斜角でも高いコントラスト比を確保することができるため、前記のような構造のアイウェアにも効果的に適用され得る。
【０１０１】
本出願の透過率可変装置がアイウェアに適用される場合にそのアイウェアの構造は特に制限されない。すなわち、公知のアイウェア構造の左目用および／または右目用レンズ内に前記透過率可変装置が装着されて適用され得る。
【０１０２】
例えば、前記アイウェアは、左目用レンズと右目用レンズ、および前記左目用レンズと右目用レンズを支持するフレームを含むことができる。
【０１０３】
図８は、前記アイウェアの例示的な模式図であって、前記フレーム１２および左目用と右目用レンズ１４を含むアイウェアの模式図であるが、本出願の透過率可変装置が適用され得るアイウェアの構造は図８に制限されるものではない。
【０１０４】
前記アイウェアで左目用レンズおよび右目用レンズはそれぞれ前記透過率可変装置を含むことができる。このようなレンズは、前記透過率可変装置だけを含んでもよく、その他の構成を含んでもよい。
【０１０５】
前記アイウェアは多様なデザインを有することができ、例えば、前記フレームは前記アイウェアを観察者が装着した時に、前記観察者の正面視線方向と前記透過率可変装置表面の法線がなす角度が１５度〜４０度の範囲内となるように傾斜して形成されていてもよい。このようなアイウェアとしては、スポーツ用ゴーグルや増強現実体験用機器などが例示され得る。
【発明の効果】
【０１０６】
本出願の透過率可変装置は透過状態および遮断状態の間をスイッチングすることができ、透過状態での高い透過率と遮断状態での高い遮断率を示し、傾斜角でも優秀なコントラスト比を示し、全方向で対称的な視野角特性を示すことができる。このような本出願の透過率可変装置は、透過率の調節が必要な多様な建築用または車両用素材や、増強現実体験用またはスポーツ用ゴーグル、サングラスまたはヘルメットなどのアイウェイ（ｅｙｅｗｅａｒ）を含む多様な用途に適用され得る。
【図面の簡単な説明】
【０１０７】
【図１】例示的な本出願の透過率可変装置の模式図。
【図２】例示的な本出願の透過率可変装置の模式図。
【図３】例示的な本出願の透過率可変装置の模式図。
【図４】例示的な本出願の透過率可変装置の模式図。
【図５】例示的な本出願の透過率可変装置の模式図。
【図６】例示的な本出願の透過率可変装置の模式図。
【図７】例示的な本出願の透過率可変装置の模式図。
【図８】本出願の透過率可変装置が適用されたアイウェアの模式図。
【図９】本願実施例１の電圧対透過率特性を示した図面。
【図１０】それぞれ本願比較例１および２の電圧対透過率特性を示した図面。
【図１１】それぞれ本願比較例１および２の電圧対透過率特性を示した図面。
【図１２】本願実施例１の特性を確認した結果。
【図１３】それぞれ本願実施例２および３の特性を確認した結果。
【図１４】それぞれ本願実施例２および３の特性を確認した結果。
【発明を実施するための形態】
【０１０８】
以下、実施例および比較例を通じて本出願の透過率可変装置を具体的に説明するが本出願の範囲は下記の透過率可変装置によって制限されるものではない。
【０１０９】
実施例１
表面にＩＴＯ（Ｉｎｄｉｕｍ  Ｔｉｎ  Ｏｘｉｄｅ）電極層と垂直配向膜が順次形成された２枚のＣＯＰ（ｃｙｃｌｏｏｌｅｆｉｎ  ｐｏｌｙｍｅｒ）フィルムの間にＧＨ層を形成して第１ＧＨセルを製造した。前記でＧＨセルのセルギャップは約１２μｍ程度とした。前記で垂直配向膜はプレチルト角が約８９度である配向膜を使用した。配向膜は、ポリイミド系列の垂直配向膜を前記ＩＴＯ電極層上にバーコーティングでコーティングし、１３０℃で約３０分の間維持した後、ラビング布でラビング処理して約２００ｎｍの厚さに形成した。この時、前記２枚のＣＯＰフィルム上の配向膜に対する前記ラビング方向が互いに逆方向となるように積層した。また、前記ＧＨ層は、液晶化合物として、誘電率異方性が約−４．９であり、屈折率異方性が約０．１３２程度であるネマティック液晶と、二色性染料として、二色比が約６．５〜８程度である黒色染料が９８．７：１．３の重量比率（ネマティック液晶：二色性染料）と混合されたＧＨ混合物を適用して形成した。前記と同様に製造された第２ＧＨセルと前記第１ＧＨセルを図３のように重ね、その間に５５０ｎｍ波長に対する面上位相差が約２７５ｎｍであるＣＯＰ（ｃｙｃｌｏｏｌｅｆｉｎ  ｐｏｌｙｍｅｒ）フィルムを位置させて透過率可変素子を製造した。この時、前記ＣＯＰ（ｃｙｃｌｏｏｌｅｆｉｎ  ｐｏｌｙｍｅｒ）フィルムは、逆波長特性を有するものとして、４５０ｎｍ波長の光に対する面上位相差（Ｒｅ（４５０））と５５０ｎｍ波長の光に対する面上位相差（Ｒｅ（５５０））の比率（Ｒｅ（４５０）／Ｒｅ（５５０））が約０．８程度であるフィルムを適用した。図３に示した通り、第１ＧＨ層１０と第２ＧＨ層２０の間に存在する配向膜４２、４３は、互いにラビング方向が同一となるように積層した。前記装置は、第１および第２ＧＨセルの液晶ホストが電圧無印加時に垂直配向状態であり、電圧が印加されると、前記液晶ホストが水平配向される類型の装置である。また、図３に示した通り、側面観察時に前記水平配向で第１および第２ＧＨ層１０、２０のそれぞれの液晶ホストのチルト方向は互いに交差したし、このとき図４に示した角度Ａは約６度程度であった。前記でチルト方向が互いに交差する角度は、単一ＧＨ層に対してチルト角度を確認した後に２個のＧＨ層で確認されたチルト角度を合算して確認した。前記単一ＧＨ層に対してチルト角度を確認する方式は公知であり、本実施例では公知とされているＣｒｙｓｔａｌ  Ｒｏｔａｔｉｏｎ  Ｍｅｔｈｏｄにより確認した。また、前記ＣＯＰフィルムの遅相軸が前記水平配向された液晶ホストの光軸と略４５度をなすようにした。
【０１１０】
実施例２
第１および第２ＧＨセルの間に導入される位相差素子（図３の３０）として、５５０ｎｍ波長に対する面上位相差が約２７５ｎｍであり、扁平波長特性を有し、Ｎｚ（＝（ｎｘ−ｎｚ）／（ｎｘ−ｎｙ）、前記でｎｘは遅相軸方向の屈折率、ｎｙは進相軸方向の屈折率、ｎｚは厚さ方向の屈折率である）が約１．２であるＣＯＰ（ｃｙｃｌｏｏｌｅｆｉｎ  ｐｏｌｙｍｅｒ）フィルムと厚さ方向位相差（Ｒｔｈ＝ｄ×（ｎｚ−ｎｙ））が約１８０〜２００ｎｍの範囲内である垂直配向液晶層の積層フィルムを位置させたことを除いては、実施例１と同様にして透過率可変素子を製造した。
【０１１１】
実施例２
第１および第２ＧＨセルの間に導入される位相差素子（図３の３０）として、５５０ｎｍ波長に対する面上位相差が約２７５ｎｍであり、逆波長特性を有するものとして、４５０ｎｍ波長の光に対する面上位相差（Ｒｅ（４５０））と５５０ｎｍ波長の光に対する面上位相差（Ｒｅ（５５０））の比率（Ｒｅ（４５０）／Ｒｅ（５５０））が約０．８程度であるＺｅｏｎ社のＣＯＰ（ｃｙｃｌｏｏｌｅｆｉｎ  ｐｏｌｙｍｅｒ）フィルムと厚さ方向位相差（Ｒｔｈ＝ｄ×（ｎｚ−ｎｙ））が約１００ｎｍ程度である垂直配向液晶層の積層フィルムを位置させたことを除いては、実施例１と同様にして透過率可変素子を製造した。
【０１１２】
比較例１
ＧＨセルの合着時に、第１および第２ＧＨ層の光軸が水平配向された場合に互いに略９０度で交差するように合着し、ＧＨセルの間に面上位相差が約２７５ｎｍであるＣＯＰ（ｃｙｃｌｏｏｌｅｆｉｎ  ｐｏｌｙｍｅｒ）フィルムを位置させていないことを除いては、実施例１と同様にして素子を製作した。
【０１１３】
比較例２
位相差素子であるＣＯＰフィルムを適用せず、第１および第２ＧＨセルがすべて水平配向時に各液晶ホストの光軸が互いに垂直となるように前記ＧＨセルを積層したことを除いては、実施例１と同様にして透過率可変装置を製造した。前記のような素子に対して第１および第２ＧＨセルの水平配向時の光軸を確認した結果、両者は互いに同じ方向にチルト（ｔｉｌｔ）して、交差しなかった。
【０１１４】
試験例１．
実施例１と比較例１および２の透過率可変装置にＤ６５光源の光を照射して直進光透過率を評価した。前記透過率は、透過率可変装置の中心から右側の水平方向を０度とし、左側の水平方向を１８０度としたときに、前記中心方向（正面）、０度方向、９０度方向、１８０度方向および２７０度方向での透過率を測定して、正面と上下左右方向の透過率をすべて測定した。この時、正面透過率の測定時には極角（ｐｏｌａｒ  ａｎｇｌｅ）を０度とし、他の透過率の測定時には極角（ｐｏｌａｒ  ａｎｇｌｅ）を２３度とした。
【０１１５】
実施例と比較例の装置はいずれも電圧無印加状態で高透過率を示す通常透過モードであったし、電圧の印加につれて透過率が減少したし、約２８Ｖの電圧印加時に最小透過率を示した。前記各装置の印加電圧による透過率とコントラスト比を整理すると、下記の表の通りである。下記で表１は実施例１に対する測定結果であり、表２および表３はそれぞれ比較例１および２に対する測定結果である。コントラスト比（ＣＲ）は、電圧の印加量を変化させながら透過率を測定した時に確認される最大透過率Ｔｃ対比最小透過率Ｔの比率（Ｔｃ／Ｔ）である。
【０１１６】
図９〜図１１はそれぞれ本願実施例１、比較例１および２の電圧対透過率特性を示した図面である。
【０１１７】
【表１】
2020535464.tif 000003
【０１１８】
【表２】
2020535464.tif 000004
【０１１９】
【表３】
2020535464.tif 000005
【０１２０】
前記結果および図９〜図１１の結果から本願実施例の場合、傾斜角で上下、左右同等の水準の透過率特性を示し、電圧対透過率グラフも同等の水準と示され、階調の反転も発生していないことが分かる。
【０１２１】
その反面、比較例１の場合、傾斜角で左右の透過率および電圧対透過率グラフは同等の水準であるが、上下の透過率特性と電圧対透過率グラフが異なり、下部視野角で階調の反転が発生した。
【０１２２】
また、比較例２の場合、傾斜角で上下左右の透過率および電圧対透過率グラフがすべて異なり、下部視野角で階調の反転が発生した。
【０１２３】
一方、図１２は実施例１の視野角特性を評価した結果を示すグラフであって、それから実施例１の場合、上下および左右で対称性が安定的に確保されることを確認することができる。
【０１２４】
試験例２．
図１３および図１４はそれぞれ実施例２および３の視野角特性を評価した結果を示すグラフであって、それから追加的な補償構造（垂直配向液晶層）の導入を通じて、より対称的な視野角特性を具現できることを確認することができる。
【符号の説明】
【０１２５】
１０：第１ＧＨ層
２０：第２ＧＨ層
３０：位相差素子
４１、４２、４３、４４：配向膜、配向層
１０１、１０２、１０３、１０４：基板
１４：左目用または右目用レンズ
１２：フレーム
【図１】
2020535464.tif 000006
【図２】
2020535464.tif 000007
【図３】
2020535464.tif 000008
【図４】
2020535464.tif 000009
【図５】
2020535464.tif 000010
【図６】
2020535464.tif 000011
【図７】
2020535464.tif 000012
【図８】
2020535464.tif 000013
【図９】
2020535464.tif 000014
【図１０】
2020535464.tif 000015
【図１１】
2020535464.tif 000016
【図１２】
2020535464.tif 000017
【図１３】
2020535464.tif 000018
【図１４】
2020535464.tif 000019
【国際調査報告】
2020535464.tif 000020
2020535464.tif 000021
2020535464.tif 000022
2020535464.tif 000023